(57)【要約】【課題】  脱水工程で繊維製品の水分を効率よく脱水することができ、乾燥時間を大幅に短縮するシリコーン化合物、及び該シリコーン化合物を用いた脱水方法を提供することを課題とする。【解決手段】  式（１）で示される特定のシリコーン化合物、並びに該シリコーン化合物の存在下で洗濯工程及び／又はすすぎ工程を行い、次に脱水工程を行う脱水方法。2005146445.tif 000006［Ｒ１は１価炭化水素基、Ｒ２は１価炭化水素基又は水素原子、Ｘは炭素数２から４のオキシアルキレン基、Ｙは１価炭化水素基、アシル基又は水素原子からなる群から選ばれる基、ａは１以上１００以下の正数、ｂはゼロ又は１以上２００以下の正数、ｃはゼロ又は１以上１０以下の正数、ｄは２以上１００以下の正数である。］【選択図】      選択図なし【特許請求の範囲】
【請求項１】
一般式（１）で表される洗濯物の脱水及び乾燥を促進するシリコーン化合物。
【化１】
2005146445.tif 000005
［式中、Ｒ１は置換もしくは非置換の炭素数１以上２０以下の１価炭化水素基、Ｒ２は置換もしくは非置換の炭素数１以上２０以下の１価炭化水素基又は水素原子、Ｘは炭素数２から４のオキシアルキレン基、Ｙは置換もしくは非置換の炭素数１以上２０以下の１価炭化水素基、炭素数１以上２０以下のアシル基又は水素原子からなる群から選ばれる基であり、ａは１以上１００以下の正数、ｂはゼロ又は１以上２００以下の正数、ｃはゼロ又は１以上１０以下の正数、ｄは２以上１００以下の正数である。］
【請求項２】
式（１）のＲ１がメチル基、Ｒ２がメチル基又は水素原子、Ｘがオキシエチレン基又はオキシプロピレン基、Ｙがアセチル基又は水素原子、ａが１以上１０以下の正数、ｂがゼロ又は１以上１０以下の正数、ｃが３、ｄが５以上１０以下の正数であることを特徴とする請求項１記載のシリコーン化合物。
【請求項３】
請求項１又は２記載のシリコーン化合物の存在下で洗濯工程及び／又はすすぎ工程を行い、次に脱水工程を行うことを特徴とする脱水方法。
【発明の詳細な説明】
【技術分野】
【０００１】
本発明は、衣類等の繊維製品を洗濯する際に使用するシリコーン化合物及びそれを用いた脱水方法に関するものであり、特に、洗濯工程及び／又はすすぎ工程に添加することによって、脱水工程で繊維製品の水分を効率よく脱水することができ、脱水後の繊維製品の乾燥時間を大幅に短縮するシリコーン化合物、及びに該シリコーン化合物を用いた脱水方法に関するものである。
【背景技術】
【０００２】
近年、ライフスタイルの変化により、夜間に洗濯を行い、部屋の中で繊維製品を干して乾燥させる部屋干しが増加している。しかし、一般的に部屋干しは、従来の日中に戸外で繊維製品を干して乾燥させる場合より乾燥しにくく、長時間室内に干す必要があるため、雑菌が繁殖して繊維製品に臭気が発生するなどの問題が起きている。さらに、衣類乾燥機を用いて乾燥する場合には、脱水後の繊維製品に含まれる水分が多いと、乾燥に長時間を要することになり、省エネルギーに反するばかりではなく、繊維製品の損傷が激しくなるという問題もあった。
【０００３】
そこで、脱水後の繊維製品の脱水率を向上させ、その後の乾燥における時間短縮を目的にした検討が行われている。例えば、洗濯工程後のすすぎ工程にフッ素を含む第４級アンモニウム塩をすすぎ水中に投入して、攪拌した後、脱水を行う脱水方法が試みられている（特許文献１参照）。しかし、該方法においては、十分な脱水効果を得るために多量の該第４級アンモニウム塩（実施の形態によれば、すすぎ水に対して０．２５％）を使用しなければならないという問題があった。
【０００４】
【特許文献１】特開平９−１８８９７１号公報
【発明の開示】
【発明が解決しようとする課題】
【０００５】
本発明は、上記従来技術の欠点に鑑み、脱水工程で繊維製品の水分を効率よく脱水することができ、乾燥時間を大幅に短縮するシリコーン化合物、及び該シリコーン化合物を用いた脱水方法を提供することを目的とする。
【課題を解決するための手段】
【０００６】
本発明者等は、上記課題を解決するために鋭意検討を重ねた結果、特定の変性シリコーンの存在下で洗濯工程及び／又はすすぎ工程を行うことにより、脱水工程で繊維製品の水分を効率よく脱水でき、繊維製品の乾燥時間を大幅に短縮できることを見いだし、本発明をなすに至った。すなわち本発明のシリコーン化合物は、一般式（２）で表される洗濯物の脱水及び乾燥を促進するシリコーン化合物である。
【０００７】
【化２】
2005146445.tif 000002
ただし、式中、Ｒ１は置換もしくは非置換の炭素数１以上２０以下の１価炭化水素基、Ｒ２は置換もしくは非置換の炭素数１以上２０以下の１価炭化水素基又は水素原子、Ｘは炭素数２から４のオキシアルキレン基、Ｙは置換もしくは非置換の炭素数１以上２０以下の１価炭化水素基、炭素数１以上２０以下のアシル基又は水素原子からなる群から選ばれる基であり、ａは１以上１００以下の正数、ｂはゼロ又は１以上２００以下の正数、ｃはゼロ又は１以上１０以下の正数、ｄは２以上１００以下の正数である。
【０００８】
本発明の脱水方法は、本発明のシリコーン化合物の存在下で洗濯工程及び／又はすすぎ工程を行い、次に脱水工程を行うことを特徴とする脱水方法である。なお、本発明において、洗濯工程とは洗濯機に繊維製品、洗剤、水などを投入して攪拌した後、繊維製品に付着していた汚れを含む水を排水し、次いで脱水するまでの工程を表し、すすぎ工程とは洗濯工程の後で、すすぎ水を投入して攪拌し、次いですすぎ水を排水するまでの工程を表す。
【発明の効果】
【０００９】
本発明のシリコーン化合物の存在下で洗濯工程及び／又はすすぎ工程を行うことによって、脱水工程で繊維製品の水分を効率よく脱水することができ、脱水後の繊維製品の乾燥時間を大幅に短縮することができる。従って、本発明のシリコーン化合物、及びそれを用いた脱水方法によれば、部屋干しによる繊維製品の臭気発生を抑制できる。また、衣類乾燥機を用いる場合の繊維製品の損傷も低減することができる。
【発明を実施するための最良の形態】
【００１０】
以下、本発明のシリコーン化合物について具体的に説明する。本発明の洗濯物の脱水及び乾燥を促進するシリコーン化合物は式（３）で表される特定の変性シリコーンである。
【００１１】
【化３】
2005146445.tif 000003
ただし、式中、Ｒ１は置換もしくは非置換の炭素数１以上２０以下の１価炭化水素基、Ｒ２は置換もしくは非置換の炭素数１以上２０以下の１価炭化水素基又は水素原子、Ｘは炭素数２から４のオキシアルキレン基、Ｙは置換もしくは非置換の炭素数１以上２０以下の１価炭化水素基、炭素数１以上２０以下のアシル基又は水素原子からなる群から選ばれる基であり、ａは１以上１００以下の正数、ｂはゼロ又は１以上２００以下の正数、ｃはゼロ又は１以上１０以下の正数、ｄは２以上１００以下の正数である。
【００１２】
本発明のシリコーン化合物の存在下で洗濯工程及び／又はすすぎ工程を行うことによって、繊維製品の脱水後の水分が低下するのは、本発明のシリコーン化合物のオキシアルキレン基が繊維と相互作用し、効率的に繊維製品を撥水処理することによって、脱水工程の際に水が飛散しやすくなるためと考えられる。
【００１３】
本発明の式（３）のＲ１は、例えばメチル基、エチル基、ｎ−プロピル基、イソプロピル基、ｎ−ブチル基、イソブチル基、ｔ−ブチル基、ｎ−ペンチル基、イソペンチル基、ネオペンチル基、ｔ−ペンチル基、ｎ−ヘキシル基、ｎ−ヘプチル基、ｎ−オクチル基、イソオクチル基、２，２，４−トリメチルペンチル基、ｎ−ノニル基、ｎ−デシル基、ｎ−ドデシル基、ビニル基、アリル基、シクロペンチル基、シクロヘキシル基、シクロヘプチル基、メチルシクロヘキシル基、フェニル基、ナフチル基、トルイル基、キシリル基、エチルフェニル基、ベンジル基、α−及びβ−フェニルエチル基などが挙げられる。さらに、これらの１価炭化水素基はハロゲン原子、アミノ基、シアノ基などで置換されていてもよい。特に好ましいＲ１はメチル基である。
【００１４】
本発明の式（３）のＲ２は、水素原子又は炭素数１以上２０以下の１価炭化水素基、例えばメチル基、エチル基、ｎ−プロピル基、イソプロピル基、ｎ−ブチル基、イソブチル基、ｔ−ブチル基、ｎ−ペンチル基、イソペンチル基、ネオペンチル基、ｔ−ペンチル基、ｎ−ヘキシル基、ｎ−ヘプチル基、ｎ−オクチル基、イソオクチル基、２，２，４−トリメチルペンチル基、ｎ−ノニル基、ｎ−デシル基、ｎ−ドデシル基、ビニル基、アリル基、シクロペンチル基、シクロヘキシル基、シクロヘプチル基、メチルシクロヘキシル基、フェニル基、ナフチル基、トルイル基、キシリル基、エチルフェニル基、ベンジル基、α−及びβ−フェニルエチル基などが挙げられる。さらに、これらの１価炭化水素基はハロゲン原子、アミノ基、シアノ基などで置換されていてもよい。特に好ましいＲ２はメチル基、水素原子である。
【００１５】
本発明の式（３）のＸは炭素数２から４のオキシアルキレン基であり、具体的には、オキシエチレン基、オキシプロピレン基、オキシブチレン基である。これらのオキシアルキレン基からなるポリオキシアルキレン鎖は、同一でも異なっていてもよいオキシアルキレン基からなり、異なるオキシアルキレン基からなる場合は、オキシエチレン基、オキシプロピレン基又はオキシブチレン基がブロック状あるいはランダム状に配列されていてもよい。好ましいオキシアルキレン基は、オキシエチレン基とオキシプロピレン基であり、特に好ましいのはオキシエチレン基である。
【００１６】
本発明の式（３）のＹは、炭素数１以上２０以下のアシル基、水素原子、又は炭素数１以上２０以下の１価炭化水素基である。炭素数１以上２０以下のアシル基としては、ホルミル基、アセチル基、プロピオニル基、ブチリル基、イソブチリル基、バレリル基、イソバレリル基、ラウリル基、ミリスチル基、パリミチル基、ステアリル基などが挙げられる。炭素数１以上２０以下の１価炭化水素基としては、例えばメチル基、エチル基、ｎ−プロピル基、イソプロピル基、ｎ−ブチル基、イソブチル基、ｔ−ブチル基、ｎ−ペンチル基、イソペンチル基、ネオペンチル基、ｔ−ペンチル基、ｎ−ヘキシル基、ｎ−ヘプチル基、ｎ−オクチル基、イソオクチル基、２，２，４−トリメチルペンチル基、ｎ−ノニル基、ｎ−デシル基、ｎ−ドデシル基、ビニル基、アリル基、シクロペンチル基、シクロヘキシル基、シクロヘプチル基、メチルシクロヘキシル基、フェニル基、ナフチル基、トルイル基、キシリル基、エチルフェニル基、ベンジル基、α−及びβ−フェニルエチル基などが挙げられる。さらに、これらの１価炭化水素基はカルボキシル基、ハロゲン原子、アミノ基、シアノ基などで置換されていてもよい。特に好ましいＹはアセチル基、水素原子である。
【００１７】
本発明の式（３）のａは１以上１００以下の正数が好ましく、より好ましくは１以上１０以下の正数である。本発明の式（３）のｂはゼロ又は１以上２００以下の正数が好ましく、より好ましくはゼロ又は１以上１０以下の正数である。本発明の式（３）のｃはゼロ又は１以上１０以下の正数が好ましく、より好ましくは３である。本発明の式（３）のｄは２以上１００以下の正数が好ましく、より好ましくは５以上１０以下の正数である。なお、ａ、ｂ、ｄが上記の範囲を外れると、繊維製品の水分を脱水する効率が低下する傾向がある。
【００１８】
本発明のシリコーン化合物は、公知の方法によって得られるものであり、例えば、メチルハイドロジェンオルガノポリシロキサンとポリオキシアルキレンアリルエーテルを白金触媒共存下で付加反応させることにより製造することができる。
【００１９】
次に、本発明の脱水方法を説明する。通常、洗濯機による繊維製品の洗濯は、洗濯工程の後にすすぎ工程とそれに続く脱水を２回から５回繰り返した後に、乾燥工程を行う。本発明の脱水方法は、本発明のシリコーン化合物の存在下で洗濯工程及び／又はすすぎ工程を行い、次に脱水工程を行うことを特徴とする脱水方法である。なお、本発明の趣旨を逸脱しない範囲で、有機官能基変性シリコーン又は第４級アンモニウム塩などを含有する柔軟仕上げ剤、無機又は有機の水溶性塩類、染料及び／又は顔料、香料などをすすぎ工程に使用することができる。
【００２０】
さらに、本発明の脱水方法は、洗濯工程の後、第１回目のすすぎ工程に続いて脱水を行い、次に再びすすぎ工程と脱水を連続的に数回繰り返した後、最後のすすぎ工程の際に本発明のシリコーン化合物をすすぎ水に添加し、攪拌後、すすぎ水を排水し、次いで脱水工程を行うことを特徴とする脱水方法であることがより好ましい。
【００２１】
本発明の脱水方法における本発明のシリコーン化合物の添加量は、洗濯工程で投入される水、又は１回のすすぎ工程で使用されるすすぎ水に対して０．００５〜０．２重量％、好ましくは０．０１〜０．１重量％であり、特許文献１の添加量よりも少量で繊維製品の水分を効率よく脱水することができる。
【実施例】
【００２２】
以下に、本発明の実施例を詳細に説明するが、本発明は下記実施例に限定されるものではない。
【００２３】
［実施例１］
綿１００％の横２０ｃｍ、長さ６０ｃｍ、重量約５０ｇの枕カバーを、ミーレ社製電気洗濯機Ｎｏｖｏｔｒｏｎｉｃ  Ｓｕｐｅｒ  Ｗ  ９４１  ＷＰＳを用いて水洗いし、次いで、すすぎ工程とそれに続く脱水を２回実施後の３回目のすすぎ工程直前に式（３）のＲ１＝メチル基、Ｒ２＝メチル基、Ｘ＝オキシエチレン基とオキシプロピレン基（モル比が１：３）、Ｙ＝水素原子、ａ＝７、ｂ＝３５、ｃ＝３、ｄ＝４８のシリコーン化合物１．６５ｇ（すすぎ水に対して０．０２重量％）をすすぎ水に加え、洗濯物を処理した。その後、洗濯物を脱水し、脱水直後の重量を計量した。次いで、速やかに室内が温度２３℃、湿度６０％に調整された恒温恒湿室に洗濯物を吊り下げ、重量の経時変化を測定した。結果を表１に示す。なお、表中の値は洗濯物５枚の平均であり、含水率は下記式で求めた。
含水率（％）＝（Ｗ１／Ｗ０−１）×１００
式中、Ｗ１は洗濯物重量、Ｗ０は上記恒温恒湿室に２日間吊り下げた後の洗濯物重量である。
【００２４】
［実施例２］
実施例１で使用したシリコーン化合物の代わりに、式（３）のＲ１＝メチル基、Ｒ２＝メチル基、Ｘ＝オキシエチレン基、Ｙ＝水素原子、ａ＝１、ｂ＝２、ｃ＝３、ｄ＝１０のシリコーン化合物１．６５ｇ（すすぎ水に対して０．０２重量％）を使用する以外は実施例１と同様にして測定した。結果を表１に示す。
【００２５】
［実施例３］
実施例１で使用したシリコーン化合物の代わりに、式（３）のＲ１＝メチル基、Ｘ＝オキシエチレン基、Ｙ＝水素原子、ａ＝１、ｂ＝０、ｃ＝３、ｄ＝６のシリコーン化合物１．６５ｇ（すすぎ水に対して０．０２重量％）を使用する以外は実施例１と同様にして測定した。結果を表１に示す。
【００２６】
［比較例１］
シリコーン化合物を使用しない以外は実施例１と同様にして測定を行った。結果を表１に示す。
【００２７】
【表１】
2005146445.tif 000004
【産業上の利用可能性】
【００２８】
本発明のシリコーン化合物の存在下で洗濯工程及び／又はすすぎ工程を行うことによって、脱水工程で繊維製品の水分を効率よく脱水することができ、乾燥時間を２割から３割短縮することができる。従って、本発明のシリコーン化合物、及びそれを用いた脱水方法によれば、部屋干しによる繊維製品の臭気発生を抑制できる。また、衣類乾燥機を用いる場合の繊維製品の損傷も低減することができる。